(57)【要約】      （修正有）【課題】  ジッター、耐光性及び耐候性を従来よりも高水準で達成することが可能な光記録材料、並びにその光記録材料を用いた光記録媒体を提供する。【解決手段】  光の照射により情報の記録が可能な光記録媒体に用いられる光記録材料であって、下記一般式（１）で表されるスクワリリウム化合物からなる色素を含有する。2006150855.tif 000013  式中、Ｂｚはベンジル基を示し、Ｒ１はアルキル基又はベンジル基を示し、Ｒ２はアルキル基、アルコキシ基又はアリール基を示し、Ｑ１は芳香族環を構成する原子群を示し、Ａは下記一般式（２６）で表される１価の基等を示す。2006150855.tif 000014【選択図】なし【特許請求の範囲】
【請求項１】
光の照射により情報の記録が可能な光記録媒体に用いられる光記録材料であって、
下記一般式（１）で表されるスクワリリウム化合物からなる色素を含有する光記録材料。
【化１】
2006150855.tif 000011
［式中、Ｂｚは置換基を有していてもよいベンジル基を示し、Ｒ１は置換基を有していてもよいアルキル基又は置換基を有していてもよいベンジル基を示し、Ｒ２は置換基を有していてもよいアルキル基、置換基を有していてもよいアルコキシ基又は置換基を有していてもよいアリール基を示し、Ｑ１は置換基を有していてもよい芳香族環を構成する原子群を示し、Ａは下記一般式（２１）、（２２）、（２３）、（２４）、（２５）又は（２６）で表される１価の基を示す。
【化２】
2006150855.tif 000012
式（２１）、（２２）、（２３）、（２４）、（２５）及び（２６）中、Ｑ２、Ｑ３、Ｑ４、Ｑ５及びＱ６はそれぞれ独立に置換基を有していてもよい芳香族環を構成する原子群を示し、Ｒ３及びＲ４はそれぞれ独立に置換基を有していてもよいアルキル基又は置換基を有していてもよいベンジル基を示し、Ｒ５、Ｒ６、Ｒ７及びＲ８はそれぞれ独立に置換基を有していてもよいアルキル基又は置換基を有していてもよいアルコキシ基を示し、Ｒ９及びＲ１０はそれぞれ独立に水素原子、ハロゲン原子、置換基を有していてもよいアルキル基又は置換基を有していてもよいアリール基を示し、Ｘは活性水素を有する１価の基又はこれから活性水素が脱離して形成される１価の基を示す。］
【請求項２】
前記スクワリリウム化合物の複数種と、金属とで形成された塩又はキレート化合物からなる色素を含有する、請求項１に記載の光記録材料。
【請求項３】
請求項１又は２に記載の光記録材料を含んだ記録層を備え、光の照射により情報の記録が可能な光記録媒体。
【発明の詳細な説明】
【技術分野】
【０００１】
本発明は、光の照射により情報の記録を行う光記録媒体に用いられる光記録材料、並びに光記録媒体に関する。
【背景技術】
【０００２】
光記録媒体としてはすでに、ＣＤ−Ｒ（追記型ＣＤ）やＤＶＤ−Ｒ（追記型ＤＶＤ）等の光記録ディスクが広く普及しているが、記録密度のさらなる高密度化のため、その記録・再生光の短波長化が進められている。例えば、ＣＤ−Ｒの現行の記録・再生波長は７８０ｎｍであるが、次世代のＣＤ−ＲやＤＶＤ−Ｒでは６３５〜６８０ｎｍまで短波長化される。
【０００３】
光記録媒体の記録層を形成するための光記録材料として用いることのできる色素としては、例えば、シアニン系化合物、アゾ系化合物やこれらの金属キレート化合物が知られている（特許文献１〜４）。
【特許文献１】特開２００３−２３１３５９号公報
【特許文献２】特開２００３−２３７２４０号公報
【特許文献３】特許第３４０９１０１号公報
【特許文献４】特開２００２−３７０４５１号公報
【発明の開示】
【発明が解決しようとする課題】
【０００４】
近年、上述の高密度化の一方で、光記録媒体への情報の記録のさらなる高速化が望まれている。そのためには、光記録媒体に用いる色素にはより高い感度が求められるが、色素の感度を高めると、再生信号の時間方向の揺らぎ（ジッター）の増加や、耐光性及び耐候性の低下を伴う傾向にある。
【０００５】
したがって、従来の色素では、情報の記録の高速化にともなって、ジッター、耐光性及び耐候性について満足するレベルを達成することは困難となりつつあった。
【０００６】
そこで、本発明は、ジッター、耐光性及び耐候性を従来よりも高水準で達成することが可能な光記録材料、並びにその光記録材料を用いた光記録媒体を提供することを目的とする。
【課題を解決するための手段】
【０００７】
上記課題を解決するため、本発明は、光の照射により情報の記録が可能な光記録媒体に用いられる光記録材料であって、下記一般式（１）で表されるスクワリリウム化合物からなる色素を含有することを特徴とする。
【０００８】
【化１】
2006150855.tif 000002
【０００９】
式（１）において、Ｂｚは置換基を有していてもよいベンジル基を示し、Ｒ１は置換基を有していてもよいアルキル基又は置換基を有していてもよいベンジル基を示し、Ｒ２は置換基を有していてもよいアルキル基、置換基を有していてもよいアルコキシ基又は置換基を有していてもよいアリール基を示し、Ｑ１は置換基を有していてもよい芳香族環を構成する原子群を示し、Ａは下記一般式（２１）、（２２）、（２３）、（２４）、（２５）又は（２６）で表される１価の基を示す。
【００１０】
【化２】
2006150855.tif 000003
【００１１】
式（２１）、（２２）、（２３）、（２４）、（２５）及び（２６）中、Ｑ２、Ｑ３、Ｑ４、Ｑ５及びＱ６はそれぞれ独立に置換基を有していてもよい芳香族環を構成する原子群を示し、Ｒ３及びＲ４はそれぞれ独立に置換基を有していてもよいアルキル基又は置換基を有していてもよいベンジル基を示し、Ｒ５、Ｒ６、Ｒ７及びＲ８はそれぞれ独立に置換基を有していてもよいアルキル基又は置換基を有していてもよいアルコキシ基を示し、Ｒ９及びＲ１０はそれぞれ独立に水素原子、ハロゲン原子、置換基を有していてもよいアルキル基又は置換基を有していてもよいアリール基を示し、Ｘは活性水素を有する１価の基又はこれから活性水素が脱離して形成される１価の基を示す。
【００１２】
本発明の光記録材料は、上記のようなベンジル基で置換された特定の構造を有するスクワリリウム化合物を色素として含有することによって、光記録媒体に用いたときに、ジッター、耐光性及び耐候性を従来よりも高水準で達成することが可能である。
【００１３】
また、本発明の光記録材料は、上記のようなスクワリリウム化合物の複数種と、金属とで形成された塩又はキレート化合物からなる色素を含有することが好ましい。これにより、耐光性や耐候性がさらに改善された、より信頼性の高い光記録媒体を得ることができる。
【００１４】
本発明の光記録媒体は、上記本発明の光記録材料を含んだ記録層を備え、光の照射により情報の記録が可能な光記録媒体である。この光記録媒体は、本発明の光記録材料を用いていることによってジッター、耐光性及び耐候性を従来よりも高水準でバランスよく達成することが可能である。
【発明の効果】
【００１５】
本発明によれば、記録速度が高速化した場合であっても、ジッター、耐光性及び耐候性を従来よりも高水準で達成することが可能な光記録材料、並びにその光記録材料を用いた光記録媒体を提供される。
【発明を実施するための最良の形態】
【００１６】
以下、必要に応じて図面を参照しつつ、本発明の好適な実施形態について詳細に説明する。なお、図面中、同一又は相当する要素には同一符号を付すこととし、重複する説明は省略する。
【００１７】
（光記録材料）
本発明の光記録材料は、上記一般式（１）で表されるスクワリリウム化合物を色素として含有する。なお、一般式（１）で表されるスクワリリウム化合物は、下記一般式（１’）で表される構造との間で平衡の状態にあると考えられているものである。
【００１８】
【化３】
2006150855.tif 000004
【００１９】
式（１）において、Ｂｚは置換基を有していてもよいベンジル基を示し、Ｒ１は置換基を有していてもよいアルキル基又は置換基を有していてもよいベンジル基を示す。このようにスクワリリウム化合物が少なくとも１個のベンジル基で置換されていることによって、良好な感度を有しながら、ジッター、耐光性及び耐候性について従来よりも高いレベルとすることが可能となる。Ｒ１はメチル基、エチル基又は置換基を有していてもよいベンジル基であることが好ましく、特に、感度及びジッターをより一層高めるために、置換基を有していてよいベンジル基であることが好ましい。ベンジル基が置換基を有する場合、その置換基は塩素等のハロゲン原子、アルキル基、アルコキシ基等が好ましい。
【００２０】
また、式（１）において、Ｒ２は置換基を有していてもよいアルキル基、置換基を有していてもよいアルコキシ基又は置換基を有していてもよいアリール基を示し、Ｑ１は置換基を有していてもよい芳香族環を構成する原子群を示す。
【００２１】
Ｒ２は炭素数１〜６のアルキル基であることが好ましい。Ｑ１で表される芳香族環としては、いわゆる芳香族性を有する環状構造を構成するものであれば特に制限はなく、例えば、ベンゼン環、ナフタレン環、アントラセン環等が挙げられる。あるいは、窒素原子、酸素原子、硫黄原子等のヘテロ原子を含む複素環であってもよい。また、これら芳香族環はアルキル基、アルコキシ基、シアノ基、ハロゲン原子等で置換されていてもよい。
【００２２】
さらに、式（１）において、Ａは上記一般式（２１）、（２２）、（２３）、（２４）、（２５）又は（２６）で表される１価の基を示す。これらの式中、Ｑ２、Ｑ３、Ｑ４、Ｑ５及びＱ６で表される芳香族環は、上記Ｑ１と同様のものである。
【００２３】
式（２１）において、Ｒ３及びＲ４は置換基を有していてもよいアルキル基又は置換基を有していてもよいベンジル基を示す。特に、感度及びジッター等に優れる点から、Ｒ３及びＲ４のうち少なくとも一方が置換基を有していてもよいベンジル基であることが好ましい。
【００２４】
式（２１）〜（２４）において、Ｒ５、Ｒ６、Ｒ７及びＲ８はそれぞれ独立に置換基を有していてもよいアルキル基又は置換基を有していてもよいアルコキシ基を示す。これら置換基がアルキル基である場合、炭素数１〜６のアルキル基またはこれらがフッ素原子等のハロゲン原子で置換されたものが好ましい。
【００２５】
式（２６）において、Ｘは活性水素を有する１価の基又はこれから１個の活性水素が脱離して形成される１価の基を示す。より具体的には、Ｘとしては、水酸基（−ＯＨ）、カロボキシ基（−ＣＯＯＨ）、スルホ基（−ＳＯ３Ｈ）、リン酸基（−ＰＯ３Ｈ）又はアミノ基（−ＮＨＲ（Ｒは水素原子、アルキル基、アリール基等））が好ましい。あるいは、このような活性水素を有する基から、それぞれの活性水素が脱離して形成される−Ｏ−、−ＣＯＯ−、−ＳＯ３−、−ＰＯ３−又は−ＮＲ−で表される１価の基が好ましい。Ｘが活性水素が脱離して形成される基である場合、スクワリリウム化合物が金属と塩又はキレート化合物を形成していることが好ましい。
【００２６】
また、式（２６）において、Ｒ９及びＲ１０はそれぞれ独立に、水素原子、置換基を有していてもよいアルキル基又は置換基を有していてもよいアリール基を示す。アルキル基としては、例えば、直鎖状若しくは分岐状で炭素数１〜６のアルキル基又はこれらがフッ素等のハロゲン原子で置換されたもの、炭素数３〜８の環状アルキル基、あるいはこれらアルキル基がアリール基で置換されたベンジル基等のアラルキル基が挙げられる。また、アリール基としては、フェニル基、ナフチル基、アントリル基、アズレニル基等が挙げられる。
【００２７】
本発明の光記録材料は、上記のようなスクワリリウム化合物から選ばれる複数種のスクワリリウム化合物と、金属とで形成された塩又はキレート化合物を、色素として含有することが好ましい。このように複数種のスクワリリウム化合物を併用することで、アモルファスの状態で存在する色素の割合が大きくなって、耐光性や耐候性等がさらに改善される。なお、本発明の光記録材料は、このような塩又はキレート化合物のみを色素として含有していてもよいし、これと上記のようなスクワリリウム化合物とを色素として併用してもよい。
【００２８】
塩又はキレート化合物を形成するスクワリリウム化合物としては、色素としての母体の骨格は同一で、置換基が互いに異なるものを組み合わせて用いることが好ましい。これにより、色素の結晶性が低下して、光記録媒体の信頼性がより一層高められる。具体的には、例えば、上記式（１）におけるＡが上記式（２６）で表されるものであって、Ｑ１の芳香族環は同一で、且つ、Ｑ１の芳香族環が有する置換基、Ｒ１、Ｒ９及びＲ１０のうち少なくとも１個の置換基が互いに異なるものを組み合わせることが好ましい。
【００２９】
スクワリリウム化合物と塩又はキレート化合物を形成する金属としては、Ａｌ、Ｎｉ、Ｃｏ、Ｃｕ、Ｚｎ、Ｆｅ、Ｃｒ、Ｍｎ、Ｉｒ、Ｖ等が挙げられ、これらの中でもＡｌ、Ｎｉ、Ｃｏ及びＣｕからなる群より選ばれるものが好ましい。
【００３０】
上記式（１）で表されるスクワリリウム化合物は、例えば上述した特許文献４に記載のような、従来公知の方法にしたがって合成することができる。例えば、式（１）で表され、Ａが式（２６）で表される１価の基である塩を形成するスクワリリウム化合物（下記一般式（８）で表されるスクワリリウム化合物（８））の場合、下記の反応式（Ｓ１）、（Ｓ２）及び（Ｓ３）にしたがって合成することができる。
【００３１】
【化４】
2006150855.tif 000005
【００３２】
反応式（Ｓ１）では、化合物（３）と、これの０．５〜２倍当量（モル）の化合物（４）とを、溶媒中、必要に応じて塩基触媒の存在下で、室温〜４０℃で１５時間反応させることで、中間体としての化合物（５）が生成する。塩基触媒としては、炭酸カリウム、炭酸ナトリウム、水酸化カリウム等の無機塩基や、トリエチルアミン、ナトリウムメトキシド等の有機塩基を用いることができる。溶媒としては、メタノール、エタノール、ジメチフホルムアミド等が用いられる。
【００３３】
続いて、反応式（Ｓ２）に示すように、反応式（Ｓ１）で生成した化合物（５）を、塩基性又は酸性の溶媒中で、室温〜４０℃で３０分〜１５時間反応させることで、化合物（６）を得る。塩基性の溶媒としては、炭酸カリウム水溶液、炭酸ナトリウム水溶液、水酸化カリウム水溶液等が、酸性の溶媒としては、塩酸及びジメチルホルムアミドからなる混合溶媒や、塩酸及びジメチルスルホキシドからなる混合溶媒等が用いられる。
【００３４】
更に、反応式（Ｓ３）に示すように、化合物（６）とこれの０．５〜２倍当量（モル）の化合物（７）とを反応させることで、スクワリリウム化合物（８）が得られる。この反応は、溶媒中、必要に応じて塩基触媒の存在下で、８０〜１２０℃で１〜１５時間の反応時間で好適に行うことができる。溶媒としては、エタノール、プロパノール、イソプロパノール、ブタノール及びオクタノール等のアルコール系溶媒と、ベンゼン、トルエン及びキシレン等の芳香族系溶媒との混合溶媒が好適に用いられる。また、塩基触媒としては、キノリン、トリエチルアミン、ピリジン等の有機塩基や、炭酸カリウム、炭酸水素カリウム、炭酸水素ナトリウム等の無機塩基を用いることができる。
【００３５】
また、上記のスクワリリウム化合物（８）以外のスクワリリウム化合物についても、例えば、反応式（Ｓ１）において、化合物（４）に代えて他の化合物を適宜選択して用い、反応条件を適正化することで合成できる。
【００３６】
式（１）で表されるスクワリリウム化合物と金属とで塩又はキレート化合物を形成させる場合、例えば、スクワリリウム化合物の複数種と金属化合物とを、酢酸等の酸触媒の存在下、溶媒中で反応させることにより、塩又はキレート化合物が得られる。この反応は室温で行ってもよいし、１２０度程度まで加熱しながら行ってもよい。また、反応時間は１〜１５時間程度が好ましい。
【００３７】
このとき用いる金属化合物としては、Ａｌ、Ｃｏ、Ｎｉ、Ｃｕ等の金属を含有する金属化合物であって、これら金属とフッ素、臭素、塩素、ヨウ素等とのハロゲン塩、およびこれら金属と蟻酸、酢酸等とのカルボン酸塩等が挙げられる。反応に用いる溶媒としては、アルコール系溶媒、脂肪族炭化水素系溶媒、ケトン系溶媒、エステル系溶媒、エーテル系溶媒、芳香族系溶媒、ハロゲン系溶媒等が挙げられる。
【００３８】
本発明の光記録材料には、色素として上述のようなスクワリリウム化合物のみを含有させてもよいし、シアニン色素のような他の色素を必要に応じて更に含有させてもよい。
【００３９】
以上のような本発明の光記録材料は、以下に説明するような本発明の光記録媒体の記録層を形成させるために、好適に用いることができる。
【００４０】
（光記録媒体）
図１は本発明の光記録媒体に係る光記録ディスクの好適な一実施形態を示す部分断面図である。図１に示した光記録ディスク１は、ＤＶＤ規格に対応した追記型光記録コンパクトディスクであり、６３５〜６８０ｎｍの短波長の光による記録・再生が可能なものである。
【００４１】
光記録ディスク１０は、その一側から見て、基板１２、記録層１３、反射層１４、保護層１５、接着層５０、保護層２５、反射層２４、記録層２３、基板２２がこの順で積層された構造を有する。
【００４２】
基板１２は、直径が６４〜２００ｍｍ程度、厚さが０．６ｍｍ程度のディスク状のものである。基板１２の裏面側（記録層１３と反対側）からの記録及び再生を可能とするために、基板１２は記録光及び再生光に対して実質的に透明であることが好ましく、より具体的には、基板１２の記録光及び再生光に対する透過率が８８％以上であることが好ましい。基板１２の材料としては、透過率に関する上記条件を満たす樹脂又はガラスが好ましく、中でも、ポリカーボネート樹脂、アクリル樹脂、アモルファスポリエチレン、ＴＰＸ、ポリスチレン系樹脂などの熱可塑性樹脂が特に好ましい。
【００４３】
また、基板１２の記録層１３と接する面及び基板２３の記録層２４と接する面にはそれぞれグルーブ１２３、２２３が形成される。グルーブ１２３、２２３は、スパイラル状の連続型グルーブであることが好ましく、深さが６０〜２００ｎｍであり、幅が０．２〜０．５μｍであり、グルーブピッチが０．６〜１．０μｍであることが好ましい。これらのグルーブをこのような構成とすることにより、グルーブの反射レベルを低下させることなく、良好なトラッキング信号を得ることができる。グルーブ１２３は、例えば、上記樹脂を用いて射出成形等により基板１２を成形する際に同時に形成可能であるが、基板１２の製造後に２Ｐ法等によりグルーブ１２３を形成する樹脂層を基板１２上に形成し、基板１２とこの樹脂層との複合基板としてもよい。また、記録層１３、２３それぞれの厚さは５０〜２００ｎｍであり、記録光に対する複素屈折率はｎ＝１．８〜２．６、ｋ＝０．０２〜０．２０であると好ましい。
【００４４】
記録層１３は、上述したようなスクワリリウム化合物又はこれと金属との塩若しくはキレート化合物からなる色素を含有する。記録層１３は、例えば、色素が溶解した塗布液を基板１２上に塗布し、塗膜を乾燥させて形成することができる。塗布液に用いる溶媒としては、アルコール系溶媒（ケトアルコール系、エチレングリコールモノアルキルエーテル系等のアルコキシアルコール系を含む。）、脂肪族炭化水素系溶媒、ケトン系溶媒、エステル系溶媒、エーテル系溶媒、芳香族系溶媒、ハロゲン化アルキル系溶媒等が挙げられる。
【００４５】
アルコール系溶媒としては、アルコキシアルコール系、ケトアルコール系などが好ましい。アルコキシアルコール系溶媒は、アルコキシ部分の炭素原子数が１〜４であることが好ましく、かつアルコール部分の炭素原子数が１〜５、さらには２〜５であることが好ましく、総炭素原子数が３〜７であることが好ましい。具体的には、エチレングリコールモノメチルエーテル（メチルセロソルブ）やエチレングリコールモノエチルエーテル（エチルセロソルブ、エトキシエタノールともいう）やブチルセロソルブ、２−イソプロポキシ−１−エタノール等のエチレングリコールモノアルキルエーテル（セロソルブ）系や１−メトキシ−２−プロパノール、１−メトキシ−２−ブタノール、３−メトキシ−１−ブタノール、４−メトキシ−１−ブタノール、１−エトキシ−２−プロパノール等が挙げられる。ケトアルコール系としてはジアセトンアルコール等が挙げられる。あるいは、２，２，３，３−テトラフルオロプロパノールなどのフッ素化アルコールを用いてもよい。
【００４６】
脂肪族炭化水素系溶媒としては、ｎ−ヘキサン、シクロヘキサン、メチルシクロヘキサン、エチルシクロヘキサン、シクロオクタン、ジメチルシクロヘキサン、ｎ−オクタン、ｉｓｏ−プロピルシクロヘキサン、ｔ−ブチルシクロヘキサンなどが好ましく、なかでもエチルシクロヘキサン、ジメチルシクロヘキサンなどが好ましい。
【００４７】
また、ケトン系溶媒としてはシクロヘキサノンなどが挙げられる。
【００４８】
本発明では、特にエチレングリコールモノアルキルエーテル系等のアルコキシアルコール系が好ましく、中でもエチレングリコールモノエチルエーテル、１−メトキシ−２−プロパノール、１−メトキシ−２−ブタノール等が好ましい。溶媒は１種を単独で用いてもよく、あるいは２種以上の混合溶媒であってもよい。例えばエチレングリコールモノエチルエーテルと１−メトキシ−２−ブタノールの混合溶媒が好適に使用される。
【００４９】
また、塗布液には、色素の他、バインダー、分散剤、安定剤などを適宜含有させてもよい。塗布液中の色素の含有量は、好ましくは０．５〜１０質量％である。
【００５０】
塗布液の塗布方法としては、スピンコーティング法、グラビア塗布法、スプレーコート
法、ディップコート法などが適用可能であり、中でもスピンコート法が好ましい。
【００５１】
このようにして形成される記録層１３の厚さは、乾燥膜厚で、３０〜３００ｎｍとすることが好ましい。この範囲外では、反射率が低下して、ＤＶＤ規格に対応した再生を行うことが困難となる。
【００５２】
また、記録層１３の記録光及び再生光に対する消衰係数（複素屈折率の虚部ｋ）は、０〜０．２０であることが好ましい。消衰係数が０．２０を超えると十分な反射率が得られない傾向にある。また、記録層１３の屈折率（複素屈折率の実部ｎ）は１．８以上であることが好ましい。屈折率が１．８未満の場合、信号の変調度が小さくなる傾向にある。なお、屈折率の上限は特に制限されないが、有機色素の合成上の都合から、通常２．６程度である。
【００５３】
記録層１３の消衰係数及び屈折率は以下の手順に従い求めることができる。まず、所定の透明基板上に記録層を４０〜１００ｎｍ程度に設けて測定用サンプルを作製し、次いで、この測定用サンプルの基板を通しての反射率あるいは記録層側からの反射率を測定することによって求められる。この場合、反射率は、記録及び再生光の波長を用いて鏡面反射（５°程度）にて測定する。さらに、サンプルの透過率を測定する。そして、これらの測定値から、例えば共立全書「光学」、石黒浩三、第１６８〜１７８ページに記載の方法に準じ、消衰係数及び屈折率を算出することができる。
【００５４】
記録層１３上には、反射層１４が記録層１３に密着して設けられる。反射層１４は、高反射率の金属又は合金を用いて蒸着、スパッタ等を行うことにより形成可能である。金属及び合金としては、金（Ａｕ）、銅（Ｃｕ）、アルミニウム（Ａｌ）、銀（Ａｇ）及びこれらの合金が挙げられる。このようにして形成される反射層１４の厚さは５０〜１２０ｎｍであることが好ましい。
【００５５】
反射層１４上には、保護層１５が反射層１４に密着して設けられる。保護層１５は層状であってもシート状であってもよく、例えば、紫外線硬化樹脂などの材料を含む塗布液を反射層１４上に塗布し、必要に応じて塗膜を乾燥させることにより形成可能である。塗布の際には、スピンコート法、グラビア塗布法、スプレーコート法、ディップコート法などが適用可能である。このようにして形成される保護層１５の厚さは０．５〜１００μｍであることが好ましい。
【００５６】
また、光記録ディスク１０は、図２に示すように、保護層１５上にダミー基板１６が保護層１５に密着するように設けられ、記録層として記録層１５の１層のみを有する構成であってもよい。この場合、ダミー基板１６は基板１２と同様の材質及び厚さとすることができる。
【００５７】
接着層５０の材料としては、熱硬化性樹脂を含有する接着剤が好ましく用いられる、接着層５０の厚さは１０〜２００μｍ程度である。
【００５８】
光記録ディスク１０に記録又は追記を行う際には、所定波長を有する記録光を、基板１２の裏面からパルス状に照射し、照射部の光反射率を変化させる。このとき、上述したスクワリリウム化合物の塩からなる色素を含む記録層１３が設けられた光記録ディスク１０によれば、高速で情報の記録行う場合であっても、十分な感度を有しながら、ジッター、耐光性及び耐候性を高水準でバランスよく達成することができる。
【００５９】
以上、本発明の光記録媒体の好適な実施形態について説明したが、本発明は上記実施形態に限定されるものではない。例えば、保護層と別に接着層を設けず、保護層を接着層として機能させたような構成を有する光記録ディスクであってもよい。
【実施例】
【００６０】
以下、実施例により本発明を更に詳細に説明するが、本発明はこれらの実施例に限定されるものではない。
【００６１】
（実施例１）
一側にプリグルーブ（溝深さ１４０ｎｍ、幅０．３３μｍ、グルーブピッチ０．７４μｍ）を有する直径１２０ｍｍ、厚さ０．６ｍｍのポリカーボネート樹脂基板を準備した。一方、表１に示す構造のスクワリリウム化合物１０１を、その含有率が１質量％となるように、テトラフルオロプロパノール（ＴＦＰ）に加えて記録層形成用の塗布液を調製した。
【００６２】
得られた塗布液を上記ポリカーボネート樹脂基板のプリグルーブが形成された面上に塗布し、乾燥させて記録層（厚さ９０ｎｍ）を形成した。次いで、この記録層上に、スパッタ法によりＡｇ反射層（厚さ１５０ｎｍ）を形成し、さらに、Ａｇ反射層上に紫外線硬化方のアクリル樹脂からなる透明な保護層（厚さ３μｍ）を形成して積層構造体を得た。この積層構造体を２枚作製し、それらの保護層が内側となるように接着剤で張り合わせて、図１に示すものと同様の構成を有する光記録ディスクを得た。
【００６３】
（実施例２〜１５）
スクワリリウム化合物１０１に代えて、表１、表２又は表３に示す構造を有するスクワリリウム化合物１０２〜１１５を用いたこと以外は実施例１と同様にして、それぞれの光記録ディスクを作製した。
【００６４】
【表１】
2006150855.tif 000006
【００６５】
【表２】
2006150855.tif 000007
【００６６】
【表３】
2006150855.tif 000008
【００６７】
（比較例１）
スクワリリウム化合物１０１に代えて、下記化学式（２０１）で表されるスクワリリウム化合物２０１を用いたこと以外は実施例１と同様にして、それぞれの光記録ディスクを作製した。
【００６８】
【化５】
2006150855.tif 000009
【００６９】
［記録及び再生特性の評価］
実施例１〜１６及び比較例１の各光記録ディスクに対し、波長６５５ｎｍのレーザー光を用いて線速１４ｍ／秒で信号を記録した後、波長６５５ｎｍのレーザー光を用いて線速３．５ｍ／秒で再生したときの反射率（Ｒｔｏｐ）、変調度（Ｍｏｄ．）及びジッター（Ｊｉｔｔｅｒ）を初期値として測定した。なお、レンズ孔径ＮＡは０．６であった。結果を表４に示す。
【００７０】
（耐光性の評価）
実施例１〜３の各光記録ディスクに対して、５万ルックスのキセノンランプ（島津社製キセノンフェードメーター）を８０時間連続照射する条件で耐光テストを行った。耐光テスト後の光記録ディスクについて、上記と同様にして、反射率（Ｒｔｏｐ）、変調度（Ｍｏｄ．）及びジッター（Ｊｉｔｔｅｒ）を測定した。
【００７１】
（耐候性の評価）
実施例１〜３の各光記録ディスクを、８０℃、８０％ＲＨの環境下、２００時間放置する条件で保存テストを行った。保存テスト後の光記録ディスクについて、反射率（Ｒｔｏｐ）、変調度（Ｍｏｄ．）及びジッター（Ｊｉｔｔｅｒ）を測定した。
【００７２】
【表４】
2006150855.tif 000010
【００７３】
表４に示すように、実施例１〜１５の光記録ディスクは、ベンジル基を有しないスクワリリウム化合物を色素として用いた比較例１と比較して、ジッターに優れ、更に、耐光性及び耐候性にも優れるものであった。
【図面の簡単な説明】
【００７４】
【図１】本発明の光記録媒体に係る光記録ディスクの一実施形態を示す部分断面図である。
【図２】本発明の光記録媒体に係る光記録ディスクの他の実施形態を示す部分断面図である。
【符号の説明】
【００７５】
１０…光記録ディスク、１２、２２…基板、１３、２３…記録層、１４、２４…反射層、１５、２５…保護層、１６…ダミー基板、１２３、２２３…グルーブ、５０…接着層。
【図１】
2006150855.tif 000015
【図２】
2006150855.tif 000016